(57)【要約】【課題】硬化度に優れ、引張強度及び寸法精度に優れる三次元造形物を与えることのできる三次元造形物の製造方法及び、引張強度及び寸法精度に優れる三次元造形物を提供することを目的とする。【解決手段】粒子を含む三次元造形用組成物を用いて層を形成する層形成工程と、前記層に、重合性化合物を含む硬化型インク組成物を吐出し付着させるインク吐出工程と、を有し、前記インク吐出工程における硬化型インク組成物打ち込み体積（ｗ）が、前記層が有する空隙体積（ε）よりも少ない、三次元造形物の製造方法。【選択図】なし【特許請求の範囲】
【請求項１】
粒子を含む三次元造形用組成物を用いて層を形成する層形成工程と、
前記層に、重合性化合物を含む硬化型インク組成物を吐出し付着させるインク吐出工程と、を有し、
前記インク吐出工程における硬化型インク組成物打ち込み体積（ｗ）が、前記層が有する空隙体積（ε）よりも少ない、
三次元造形物の製造方法。
【請求項２】
前記空隙体積（ε）／前記インク打ち込み体積（ｗ）が、１．０２〜２である、
請求項１に記載の三次元造形物の製造方法。
【請求項３】
前記インク吐出工程の後に、前記層に付着した前記硬化型インク組成物に対して、紫外線を照射、又は、前記層に付着した前記硬化型インク組成物を加熱する結着工程をさらに有する、
請求項１又は２に記載の三次元造形物の製造方法。
【請求項４】
前記硬化型インク組成物が、熱カチオン重合開始剤と光カチオン重合開始剤をさらに含む、
請求項１〜３のいずれか１項に記載の三次元造形物の製造方法。
【請求項５】
前記重合性化合物が、カチオン重合性化合物を含む、
請求項１〜４のいずれか１項に記載の三次元造形物の製造方法。
【請求項６】
前記三次元造形用組成物が、親水性溶媒をさらに含むペーストである、
請求項１〜５のいずれか１項に記載の三次元造形物の製造方法。
【請求項７】
請求項１〜６のいずれか１項に記載の三次元造形物の製造方法により得られる、
三次元造形物。
【発明の詳細な説明】
【技術分野】
【０００１】
本発明は、三次元造形物及びその製造方法に関する。
【背景技術】
【０００２】
近年、三次元造形物の製造方法について種々の検討がなされている。例えば、特許文献１には、含浸剤を内部に良好に浸透させる立体造形物を造形することが可能な立体造形装置を提供することを目的として、造形液を混合することで固化する立体造形粉体に対して前記造形液を吐出することが可能な吐出手段と、前記吐出手段によって前記造形液を吐出し、前記立体造形粉体を固化することで造形層を形成し、前記造形層を重ねることで立体造形物を造形する制御を行う制御手段と、造形される前記立体造形物の場所に応じて、前記立体造形物を形成させるために吐出する前記造形液の単位面積当たりの吐出量を調節する調節手段とを備えた立体造形装置であって、前記調節手段は、前記立体造形物の表面の一部分である表面部分を形成させるために吐出する前記単位面積当たりの吐出量を、前記立体造形物の表面の前記表面部分を除く他の表面部分を形成させるために吐出する前記単位面積当たりの吐出量よりも小さくする立体造形装置が開示されている。
【先行技術文献】
【特許文献】
【０００３】
【特許文献１】特開２０１４−１０４７３７号公報
【発明の概要】
【発明が解決しようとする課題】
【０００４】
このような三次元造形物では、硬化度が高いことや、引張強度及び寸法精度などの三次元造形物特有の諸特性が求められる。しかしながら、特許文献１に記載の方法により得られる三次元造形物は、造形液の吐出禁止領域を設けて、後工程で含浸剤を含侵させるため、局所的な補強は可能だが、全ての層間密着性が向上するわけではなく、三次元造形物の機械強度などの観点からは、実用上問題がある。
【０００５】
本発明は、上述の課題の少なくとも一部を解決するためになされたものであり、硬化度に優れ、引張強度及び寸法精度に優れる三次元造形物を与えることのできる三次元造形物の製造方法及び、引張強度及び寸法精度に優れる三次元造形物を提供することを目的とする。
【課題を解決するための手段】
【０００６】
本発明者らは、上記課題を解決するために鋭意検討した。その結果、硬化型インク組成物打ち込み体積を調整することにより上記課題を解決できることを見出して、本発明を完成させた。
【０００７】
すなわち、本発明の三次元造形物の製造方法は、粒子を含む三次元造形用組成物を用いて層を形成する層形成工程と、前記層に、重合性化合物を含む硬化型インク組成物を吐出し付着させるインク吐出工程と、を有し、前記インク吐出工程における硬化型インク組成物打ち込み体積（ｗ）が、前記層が有する空隙体積（ε）よりも少ない方法である。
【０００８】
また、前記空隙体積（ε）／前記インク打ち込み体積（ｗ）が、１．０２〜２であることが好ましく、前記インク吐出工程の後に、前記層に付着した前記硬化型インク組成物に対して、紫外線を照射、又は、前記層に付着した前記硬化型インク組成物を加熱する結着工程をさらに有することが好ましく、前記硬化型インク組成物が、熱カチオン重合開始剤と光カチオン重合開始剤をさらに含むことが好ましく、前記重合性化合物が、カチオン重合性化合物を含むことが好ましく、前記三次元造形用組成物が、親水性溶媒をさらに含むペーストであることが好ましい。
【０００９】
さらに、本発明の三次元造形物は、上記三次元造形物の製造方法により得られるものである。
【図面の簡単な説明】
【００１０】
【図１】本実施形態の三次元造形物の製造方法の各工程を示す第１模式図である。
【図２】本実施形態の三次元造形物の製造方法の各工程を示す第２模式図である。
【図３】本実施形態の三次元造形物の製造方法のフロー図である。
【図４】本実施形態の三次元造形物の製造方法の概念を説明するための概略図である。
【図５】本実施形態の三次元造形物の製造方法の概念を説明するための概略図である。
【発明を実施するための形態】
【００１１】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１２】
〔三次元造形物の製造方法〕
本実施形態の三次元造形物の製造方法は、粒子を含む三次元造形用組成物を用いて層を形成する層形成工程と、前記層に、重合性化合物を含む硬化型インク組成物を吐出し付着させるインク吐出工程と、を有し、前記インク吐出工程における硬化型インク組成物打ち込み体積（ｗ）が、前記層が有する空隙体積（ε）よりも少ない。ここで、前記層が有する空隙体積（ε）とは、層全体に含まれる空隙体積のことではなく、インク吐出工程によってインクが付着される領域に含まれる空隙体積のことである。
【００１３】
三次元造形物を形成する方法の一つとして、粒子を含む三次元造形用組成物に対し、硬化型インク組成物を付着させ、付着した硬化型インク組成物を硬化させ、硬化していない箇所を除去することで任意の形状を有する三次元造形物を製造する方法がある。この方法においては、三次元造形用組成物及び硬化型インク組成物の使用量が、得られる三次元造形物の諸特性に影響を与える。例えば、硬化型インク組成物の使用量が層が有する空隙体積と同等である場合、層表面は比較的平滑な状態になる（図４参照）。このような状態で、次の層を形成しようとすれば、既に形成した層と新たな層の層間強度が弱くなり、得られる三次元造形物の機械的強度が害されるという問題がある。また、硬化型インク組成物の使用量が空隙体積よりも多い場合、得られる三次元造形物には、粒子を含まない硬化型インク組成物からなる層が含まれうる。そのため、三次元造形物の形成方向（層の積層方向）と他の方向において寸法精度や機械的強度等の諸特性の相違が生じ得る。
【００１４】
これに対し、本実施形態の三次元造形物の製造方法は、インク吐出工程における硬化型インク組成物打ち込み体積（ｗ）が、層が有する空隙体積（ε）よりも少なくなるようにすることにより、インク吐出工程後の層表面に硬化型インク組成物で満たされていない空隙を作る（図5参照）。これにより、既に形成した層の表面の粒子と、新たに形成しようとする層の粒子をまとめて固着させることができる。
【００１５】
具体的には、（ｎ−１）層、ｎ層、（ｎ＋１）層と積層していくときに、（ｎ−１）層形成時、層中に存在する全空隙を満たせるだけのインク量は打ち込まず、不足気味にしておく。すると、次のｎ層を形成し、新たに打ち込んだインクが（ｎ−１）層の上部まで浸透する（図5参照）。これにより、三次元造形用組成物の層間を硬化型インク組成物がアンカーのように結着させるため、層間密着性が向上し、機械的強度が向上し、また、寸法精度も向上し得る。なお、本実施形態の三次元造形物の製造方法においては、（ｎ−１）層、ｎ層、（ｎ＋１）層と積層していく毎に、全ての層において、インク吐出工程における硬化型インク組成物打ち込み体積（ｗ）を層が有する空隙体積（ε）よりも少なくする必要はなく、少なくとも１つの層（１セットの層形成工程及びインク吐出工程）において、インク吐出工程における硬化型インク組成物打ち込み体積（ｗ）を層が有する空隙体積（ε）よりも少なくすればよい。
【００１６】
以下、各工程について説明をする。図１及び図２は、本実施形態の三次元造形物の製造方法の各工程を示す模式図である。また、図３は、本実施形態の三次元造形物の製造方法のフロー図である。
【００１７】
〔層形成工程〕
層形成工程は、粒子を含む三次元造形用組成物を用いて層を形成する工程である（１ａ、１ｄ）。層形成方法としては、特に限定されないが、例えば、スキージー法、スクリーン印刷法、ドクターブレード法、スピンコート法等が挙げられる。また、層１の形成は、支持体９上で行っても、すでに部分的に形成された三次元造形物上で行ってもよい。
【００１８】
形成される層１の厚さは、好ましくは１０μｍ以上１００μｍ以下であり、より好ましくは３０μｍ以上７５μｍ以下である。これにより、三次元造形物１００の生産性を十分に優れたものとしつつ、製造される三次元造形物１００における不本意な凹凸の発生等をより効果的に防止し、三次元造形物１００の寸法精度を特に優れたものとすることができる。
【００１９】
〔三次元造形用組成物〕
三次元造形用組成物は、粒子を含み、必要に応じて、水溶性樹脂、溶剤などその他成分を含むことができる。なお、本実施形態において、三次元造形用組成物は、パウダー状であっても、溶剤を含むペースト状であってもよい。特に、親水性溶媒を含むペースト状型三次元造形用組成物であることにより、粒子が飛散しにくく、装置の信頼性がより向上する傾向にある。
【００２０】
（粒子）
粒子は、無機粒子と、有機粒子に大別できる。以下、それぞれについて例示する。
【００２１】
無機粒子としては、特に限定されないが、例えば、シリカ、アルミナ、酸化チタン、酸化亜鉛、酸化ジルコン、酸化錫、酸化マグネシウム、チタン酸カリウム等の金属酸化物；水酸化マグネシウム、水酸化アルミニウム、水酸化カルシウム等の金属水酸化物；窒化珪素、窒化チタン、窒化アルミ等の金属窒化物；炭化珪素、炭化チタン等の金属炭化物；硫化亜鉛等の金属硫化物；炭酸カルシウム、炭酸マグネシウム等の金属の炭酸塩；硫酸カルシウム、硫酸マグネシウム等の金属の硫酸塩；ケイ酸カルシウム、ケイ酸マグネシウム等の金属のケイ酸塩；リン酸カルシウム等の金属のリン酸塩；ホウ酸アルミニウム、ホウ酸マグネシウム等の金属のホウ酸塩や、これらの複合化物が挙げられる。
【００２２】
また、有機粒子としては、特に限定されないが、例えば、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロールス；ゼラチン；デンプン；キチン；キトサンが挙げられる。
【００２３】
このなかでも、無機粒子が好ましく、金属酸化物粒子がより好ましく、シリカ、アルミナ、チタニア、ジルコニアがさらに好ましく、シリカが特に好ましい。このような比較的硬度の高い粒子を用いることにより、造形物の強度を粒子で底上げできる為、硬化型インク組成物（結着剤）のみで立体造形するのに比べ、三次元造形物の引張強度がより向上する傾向にある。なお、粒子は、１種単独で用いても、２種以上を併用してもよい。
【００２４】
粒子の含有量は、三次元造形用組成物の総量に対して、好ましくは１０〜９０質量％であり、より好ましくは１５〜７０質量％であり、さらに好ましくは２０〜７０質量％である。
【００２５】
（水溶性樹脂）
水溶性樹脂を含むことにより、粒子同士を結合（仮固定）し、粒子の不本意な飛散等を効果的に防止することができる。これにより、作業者の安全や、製造される三次元造形物１００の寸法精度の向上を図ることができる。水溶性樹脂としては、特に限定されないが、例えば、ポリ（メタ）アクリル酸、ポリビニルアルコール、ナフタレンスルホン酸塩のホリマリン縮合物、スチレン・無水マレイン酸共重合物、オレフィン・無水マレイン酸共重合物、カルボキシメチルセルロース、ポリスチレンスルホン酸塩、アクリルアミド・アクリル酸共重合物、アルギン酸、ポリアルキレンポリアミン、ポリアクリルアミド、ポリエチレンイミン、アミノアルキル(メタ)アクリレート共重合物、ポリマーでんぷん、サトキンサン、これらの塩が挙げられる。このなかでも、相溶性の観点から、ポリ（メタ）アクリル酸又はその塩が好ましい。水溶性樹脂は、１種単独で用いても、２種以上を併用してもよい。
【００２６】
水溶性樹脂の含有量は、三次元造形用組成物の総量に対して、好ましくは１〜１５質量％であり、より好ましくは５〜１０質量％である。
【００２７】
（溶剤）
溶剤としては、特に限定されないが、例えば、水及び親水性有機溶剤が挙げられる。親水性有機溶剤としては、特に限定されないが、例えば、メタノール、エタノール、イソプロパノール等のアルコール性溶剤；メチルエチルケトン、アセトン等のケトン系溶剤；エチレングリコールモノエチルエーテル、エチレングリコールモノブチルエーテル等のグリコールエーテル系溶剤；プロピレングリコール１−モノメチルエーテル２−アセタート、プロピレングリコール１−モノエチルエーテル２−アセタート等のグリコールエーテルアセテート系溶剤；ポリエチレングリコール、ポリプロピレングリコールが挙げられる。このなかでも、親水性溶媒が好ましく、水がより好ましい。溶剤は、１種単独で用いても、２種以上を併用してもよい。
【００２８】
三次元造形用組成物中における溶剤の含有率は、好ましくは５質量％以上７５質量％以下であり、より好ましくは２０質量％以上７５質量％以下である。これにより、前述したような溶剤を含むことによる効果がより顕著に発揮されるとともに、三次元造形物１００の製造過程において溶剤を短時間で容易に除去することができるため、三次元造形物１００の生産性向上の観点から有利である。
【００２９】
（その他の成分）
また、三次元造形用組成物は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【００３０】
〔インク吐出工程〕
インク吐出工程は、層形成工程で得られた層に、重合性化合物を含む硬化型インク組成物を吐出し付着させる工程である（１ｂ、１ｅ）。付着方法としては、特に限定されないが、例えば、硬化型インク組成物をインクジェット方式により吐出して、粒子を含む三次元造形用組成物に付着させる方法；硬化型インク組成物をスプレーなどで噴射して粒子を含む三次元造形用組成物に付着させる方法が挙げられる。このなかでも、得られる三次元造形物の精度の観点から、インクジェット方式を用いることが好ましい。インクジェット方式としては、ピエゾ方式や、硬化型インク組成物を加熱して発生した泡（バブル）により硬化型インク組成物を吐出させる方式等を用いることができる。インクジェット方式を用いることにより、より精度の高い三次元造形物を得ることができる。なお、硬化型インク組成物が付着した三次元造形用組成物が後に、三次元造形物となる。
【００３１】
本実施形態において、インク吐出工程における硬化型インク組成物打ち込み体積（ｗ）は、層形成工程で得られた層が有する空隙体積（ε）よりも少ない。空隙体積（ε）／インク打ち込み体積（ｗ）は、好ましくは１．０２〜２であり、より好ましくは１．２〜１．７であり、さらに好ましくは１．２〜１．６である。空隙体積（ε）／インク打ち込み体積（ｗ）が、１．０２以上であることにより、得られる三次元造形物引張強度及び寸法精度がより向上する傾向にある。また、空隙体積（ε）／インク打ち込み体積（ｗ）が、２以下であることにより、硬化型インク組成物が少なすぎることによる引張強度及び寸法精度等の低下を抑制することができる傾向にある。
【００３２】
硬化型インク組成物打ち込み体積（ｗ）の調整方法は特に制限されず、上記硬化型インク組成物を付着させる方法の条件を適宜変更することにより、調整することができる。また、層が有する空隙体積（ε）は、層形成工程において用いる三次元造形用組成物の組成に応じて、調整することができる。例えば、三次元造形用組成物が溶媒を含む場合には、その溶媒を乾燥させることで空隙体積（ε）を増加させることが可能となる。また、粒子の粒径を調整することによっても、空隙体積（ε）を調整することが可能である。なお、空隙体積（ε）は、三次元造形用組成物が溶媒を含む場合には、その溶媒の乾燥率（揮発した量）として示すことが可能である。
【００３３】
〔硬化型インク組成物〕
硬化型インク組成物は、重合性化合物を含み、必要に応じて、重合開始剤、増感剤、重合禁止剤、界面活性剤、分散剤、その他の成分を含んでいてもよい。
【００３４】
（重合性化合物）
本実施形態における硬化型インク組成物に含まれる重合性化合物としては、特に限定されないが、カチオン重合性化合物やラジカル重合性化合物が挙げられる。この中でもカチオン重合性化合物が好ましい。このような重合性化合物を用いることにより、深部における硬化度が高まり、結果として引張強度がより向上する傾向にある。なお、重合性化合物は、１種単独で用いてもよく、２種以上を併用してもよい。
【００３５】
カチオン重合性化合物としては、カチオン重合性官能基を有する化合物であれば特に限定されない。このなかでも、オキセタン基含有化合物、エポキシ基含有化合物、及びビニルエーテル基含有化合物からなる群より選ばれる少なくとも１種が好ましい。このようなカチオン重合性化合物を用いることにより、寸法精度がより向上する傾向にある。なお、カチオン重合性化合物は、１種単独で用いても、２種以上を併用してもよい。
【００３６】
オキセタン基含有化合物としては、特に限定されないが、例えば、２−エチルヘキシルオキセタン、３−ヒドロキシメチル−３−メチルオキセタン、３−ヒドロキシメチル−３−エチルオキセタン、３−ヒドロキシメチル−３−プロピルオキセタン、３−ヒドロキシメチル−３−ノルマルブチルオキセタン、３−ヒドロキシメチル−３−フェニルオキセタン、３−ヒドロキシメチル−３−ベンジルオキセタン、３−ヒドロキシエチル−３−メチルオキセタン、３−ヒドロキシエチル−３−エチルオキセタン、３−ヒドロキシエチル−３−プロピルオキセタン、３−ヒドロキシエチル−３−フェニルオキセタン、３−ヒドロキシプロピル−３−メチルオキセタン、３−ヒドロキシプロピル−３−エチルオキセタン、３−ヒドロキシプロピル−３−プロピルオキセタン、３−ヒドロキシプロピル−３−フェニルオキセタン、３−ヒドロキシブチル−３−メチルオキセタン等が挙げられる。なお、オキセタン基含有化合物は、１種単独で用いても、２種以上を併用してもよい。
【００３７】
オキセタン基含有化合物の含有量は、硬化型インク組成物の総量に対して、好ましくは６〜１８質量％であり、より好ましくは８〜１６質量％であり、さらに好ましくは１０〜１４質量％である。
【００３８】
エポキシ基含有化合物としては、特に限定されないが、例えば、少なくとも１個の芳香族核を有する多価フェノールあるいはそのアルキレンオキサイド付加体とエピクロルヒドリンとの反応によって製造されるジまたはポリグリシジルエーテルであり、例えばビスフェノールＡあるいはそのアルキレンオキサイド付加体のジまたはポリグリシジルエーテル、水素添加ビスフェノールＡあるいはそのアルキレンオキサイド付加体のジまたはポリグリシジルエーテル、ならびにノボラック型エポキシ樹脂等の芳香族エポキシド；少なくとも１個のシクロへキセンまたはシクロペンテン環等のシクロアルカン環を有する化合物を、過酸化水素、過酸等の適当な酸化剤でエポキシ化することによって得られる、シクロヘキセンオキサイドまたはシクロペンテンオキサイド含有化合物等の脂環式エポキシド；及び脂肪族多価アルコールあるいはそのアルキレンオキサイド付加体のジまたはポリグリシジルエーテル等があり、その代表例としては、３，４−エポキシシクロヘキサンカルボン酸メチルエステル、エチレングリコールのジグリシジルエーテル、プロピレングリコールのジグリシジルエーテルまたは１，６−ヘキサンジオールのジグリシジルエーテル等のアルキレングリコールのジグリシジルエーテル、グリセリンあるいはそのアルキレンオキサイド付加体のジまたはトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテル等のポリアルキレングリコールのジグリシジルエーテル等の脂肪族エポキシドが挙げられる。ここでアルキレンオキサイドとしては、エチレンオキサイドおよびプロピレンオキサイド等が挙げられる。なお、エポキシ基含有化合物は、１種単独で用いても、２種以上を併用してもよい。
【００３９】
エポキシ基含有化合物の含有量は、硬化型インク組成物の総量に対して、好ましくは３．５〜１２質量％であり、より好ましくは４．５〜１０質量％であり、さらに好ましくは６．５〜８質量％である。
【００４０】
ビニルエーテル基含有化合物としては、特に限定されないが、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物；エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−プロピレンカーボネート、ドデシルビニルエーテル、ジエチレングリコールモノビニルエーテル、オクタデシルビニルエーテル等のモノビニルエーテル化合物；アクリル酸２−（２−ビニロキシエトキシ）エチル等のビニルエーテル基含有（メタ）アクリレートが挙げられる。なお、ビニルエーテル基含有化合物は、１種単独で用いても、２種以上を併用してもよい。
【００４１】
ビニルエーテル基含有化合物の含有量は、硬化型インク組成物の総量に対して、好ましくは３〜７０質量％であり、より好ましくは５〜６５質量％であり、さらに好ましくは１０〜６０質量％である。
【００４２】
また、その他の重合性化合物としては、特に限定されないが、例えば、単官能、２官能、及び３官能以上の多官能基を有する種々のモノマー及びオリゴマーが使用可能である。
【００４３】
単官能モノマーとしては、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、４−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、ジシクロペンテニルオキシエチル（メタ）アクリレート、及びイソボルニル（メタ）アクリレートが挙げられる。
【００４４】
２官能モノマーとしては、例えば、ジエチレングリコールジ（メタ）アクリレート、アクリル酸２−（２−ビニロキシエトキシ）エチル、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、及びポリテトラメチレングリコールジ（メタ）アクリレートが挙げられる。
【００４５】
３官能以上の多官能モノマーとしては、例えば、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【００４６】
重合性化合物の含有量は、硬化型インク組成物の総質量に対し、好ましくは８０〜９５質量％以上であり、より好ましくは８５〜９５質量％である。
【００４７】
（重合開始剤）
本実施形態の硬化型インク組成物は、重合開始剤をさらに含んでもよい。重合開始剤としては、特に限定されないが、例えば、カチオン重合開始剤、ラジカル重合開始剤が挙げられる。このなかでもカチオン重合開始剤が好ましく、カチオン重合開始剤及びラジカル重合開始剤を併用することがより好ましい。
【００４８】
また、カチオン重合開始剤には、熱カチオン重合開始剤と光カチオン重合開始剤があり、熱カチオン重合開始剤と光カチオン重合開始剤を用いることにより、光が届かない範囲においても重合を熱で進行させることができ、硬化度をより向上させることが可能である。
【００４９】
熱カチオン重合開始剤としては、熱により酸を発生するものであれば特に限定されないが、例えば、アリールジアゾニウム塩、アリールヨードニウム塩、アリールスルホニウム塩、アレン−イオン錯体、第４級アンモニウム塩、アルミニウムキレート、三フッ化ホウ素アミン錯体が挙げられる。このなかでも、ＣＸＣ−１６１６（ＫＩＮＧ  ＩＮＤＵＳＴＲＹ社製商品名）が好ましい。このような熱カチオン重合開始剤を用いることにより、寸法精度及び硬化度がより向上する傾向にある。なお、熱カチオン重合開始剤は、１種単独で用いても、２種以上を併用してもよい。
【００５０】
光カチオン重合開始剤としては、光により酸を発生するものであれば特に限定されないが、例えば、ジアゾニウム、アンモニウム、ヨードニウム、スルホニウム、ホスホニウムなどの芳香族オニウム化合物のＢ（Ｃ6Ｆ5）4-、ＰＦ6-、ＡｓＦ6-、ＳｂＦ6-、ＣＦ3ＳＯ3-塩；スルホン酸を発生するスルホン化物；ハロゲン化水素を光発生するハロゲン化物；鉄アレン錯体などが挙げられる。このなかでも、Ｉｒｇａｃｕｒｅ  ２５０（ＢＡＳＦ社製商品名）が好ましい。このような光カチオン重合開始剤を用いることにより、寸法精度及び硬化度がより向上する傾向にある。なお、光カチオン重合開始剤は、１種単独で用いても、２種以上を併用してもよい。
【００５１】
カチオン重合開始剤の含有量は、硬化型インク組成物の総量に対して、好ましくは０．５〜１０質量％であり、より好ましくは１〜７質量％であり、さらに好ましくは２〜５質量％である。カチオン重合開始剤の含有量が上記範囲内であることにより、硬化度及び寸法精度がより向上する傾向にある。
【００５２】
ラジカル重合開始剤としては、特に限定されないが、例えば、ビス（２，４，６−トリメチルベンゾイル）−フェニルホスフィンオキサイド、２，４，６−トリメチルベンゾイル−ジフェニル−ホスフィンオキサイド、及びビス−（２，６−ジメトキシベンゾイル）−２，４，４−トリメチルペンチルホスフィンオキサイドのようなアシルホスフィンオキサイド化合物；チオキサントン、ジエチルチオキサントン、イソプロピルチオキサントン、及びクロロチオキサントンのようなチオキサントン化合物が挙げられる。光ラジカル重合開始剤は、１種単独で用いても、２種以上を併用してもよい。特に、硬化度の観点からアシルホスフィンオキサイド化合物及びチオキサントン化合物を併用することが好ましい。
【００５３】
ラジカル重合開始剤の含有量は、硬化型インク組成物の総量に対して、好ましくは１〜６質量％であり、より好ましくは２〜５質量％であり、さらに好ましくは３〜４質量％である。ラジカル重合開始剤の含有量が１質量％以上であることにより、硬化度がより向上する傾向にある。
【００５４】
（増感剤）
硬化型インク組成物は、増感剤をさらに含んでもよい。増感剤は、紫外〜短波可視である３００〜４５０ｎｍ付近の波長を有する光を吸収可能であり、且つ４００〜５００ｎｍ付近の波長を有する蛍光を発光可能な無色ないし弱く着色した化合物である。蛍光増白剤は、蛍光性白化剤（Ｆｌｕｏｒｅｓｃｅｎｔ Ｗｈｉｔｅｎｉｎｇ Ａｇｅｎｔ）としても知られている。蛍光増白剤の物理的原理及び化学性の記述は、Ｕｌｌｍａｎｎ’ｓ Ｅｎｃｙｃｌｏｐｅｄｉａ ｏｆ Ｉｎｄｕｓｔｒｉａｌ Ｃｈｅｍｉｓｔｒｙ，Ｓｉｘｔｈ Ｅｄｉｔｉｏｎ，Ｅｌｅｃｔｒｏｎｉｃ Ｒｅｌｅａｓｅ，Ｗｉｌｅｙ-ＶＣＨ １９９８に示されている。本実施形態の硬化型インク組成物が増感剤を含むことにより、硬化度を一層優れたものとできる。
【００５５】
増感剤として、以下に限定されないが、例えば、１，４−ビス−（２−ベンゾオキサゾイル）ナフタレン等のナフタレンベンゾオキサゾイル誘導体、２，５−チオフェンジイルビス（５−ｔｅｒｔ−ブチル−１，３−ベンゾキサゾール）等のチオフェンベンゾオキサゾイル誘導体、スチルベンベンゾオキサゾイル誘導体、クマリン誘導体、スチレンビフェニル誘導体、ピラゾロン誘導体、スチルベン誘導体、ベンゼン及びビフェニルのスチリル誘導体、ビス（ベンザゾールー２−イル）誘導体、カルボスチリル、ナフタルイミド、ジベンゾチオフェン−５，５’−ジオキシドの誘導体、ピレン誘導体、及びピリドトリアゾールが挙げられる。このなかでも、Ｈｏｓｔａｌｕｘ  ＫＣＢ（Ｃｌａｒｉａｎｔ  ＧｍｂＨ社製）が好ましい。このような増感剤を用いることにより、寸法精度及び硬化度がより向上する傾向にある。増感剤は、１種単独で用いてもよく、２種以上を組み合わせて用いてもよい。
【００５６】
増感剤の含有量は、硬化型インク組成物の総量に対して、好ましくは０．５〜２質量％である。
【００５７】
（重合禁止剤）
本実施形態の硬化型インク組成物は、重合禁止剤をさらに含んでもよい。重合禁止剤としては、特に限定されないが、例えば、ヒドロキノン、ヒドロキノンモノメチルエーテル（ＭＥＨＱ）、１−ｏ−２，３，５−トリメチルヒドロキノン、２−ｔｅｒｔ−ブチルヒドロキノンに代表されるヒドロキノン類；カテコール、４−メチルカテコール、４−ｔｅｒｔ−ブチルカテコールに代表されるカテコール類；フェノール、ブチルヒドロキシトルエン、ブチルヒドロキシアニソール、ｐ−メトキシフェノール、クレゾール、ピロガロール、３，５−ジ−ｔ−ブチル−４−ヒドロキシトルエン、２，２’−メチレンビス（４−メチル−６−ｔ−ブチルフェノール）、２，２’−メチレンビス（４−エチル−６−ブチルフェノール）、及び４，４’−チオビス（３−メチル−６−ｔ−ブチルフェノール）に代表されるフェノール類；４−ヒドロキシ−２，２，６，６−テトラメチルピペリジニル−１−オキシルに代表される２，２，６，６−テトラメチルピペリジン−Ｎ−オキシル骨格を有する化合物、２，２，６，６−テトラメチルピペリジン骨格を有する化合物、２，２，６，６−テトラメチルピペリジン−Ｎ−アルキル骨格を有する化合物、及び２，２，６，６−テトラメチルピペリジン−Ｎ−アシル骨格を有する化合物に代表されるヒンダードアミン類が挙げられる。なお、重合禁止剤は、１種単独で用いてもよく、２種以上を組み合わせて用いてもよい。
【００５８】
重合禁止剤の含有量は、硬化型インク組成物の総量に対して、好ましくは０．１０〜０．５０質量％である。
【００５９】
（界面活性剤）
本実施形態の硬化型インク組成物は、界面活性剤をさらに含んでもよい。界面活性剤としては、特に限定されないが、例えば、アセチレングリコール系界面活性剤、フッ素系界面活性剤、及びシリコーン系界面活性剤が挙げられる。
【００６０】
シリコーン系界面活性剤としては、特に限定されないが、例えば、界面活性剤の市販品としては、特に限定されないが、例えば、ＢＹＫ−３５００、ＵＶ３５７０、ＢＹＫ３５０（ビックケミー・ジャパン社製商品名）が挙げられる。
【００６１】
界面活性剤の含有量は、硬化型インク組成物の総量に対して、好ましくは０．０５〜０．５質量％であり、より好ましくは０．１〜０．３質量％である。界面活性剤の含有量が上記範囲内であることにより、硬化型インク組成物の粒子に対する濡れ性がより向上し、結果として、粒子の結着性がより向上する傾向にある。
【００６２】
（分散剤）
本実施形態の硬化型インク組成物は分散剤をさらに含んでもよい。分散剤として、特に限定されないが、例えば、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。分散剤の市販品として、味の素ファインテクノ社製のアジスパーシリーズ、アビシア社（Avecia Co．）から入手可能なソルスパーズシリーズ（Ｓｏｌｓｐｅｒｓｅ  ３６０００等）、ＢＹＫＣｈｅｍｉｅ社製のディスパービックシリーズ（ＤＩＳＰＥＲＢＹＫ  １６８、１８０等）、楠本化成社製のディスパロンシリーズが挙げられる。
【００６３】
分散剤の含有量は、硬化型インク組成物の総量に対して、好ましくは０．５〜２質量％である。
【００６４】
〔結着工程〕
本実施形態の三次元造形物の製造方法は、インク吐出工程の後に、層に付着した硬化型インク組成物に対して、紫外線を照射、又は、層に付着した硬化型インク組成物を加熱する結着工程をさらに有してもよい。結着工程により、三次元造形用組成物の粒子を結着させて、三次元造形物３を形成する（１ｃ、１ｆ）。硬化型インク組成物は粒子の間隙を埋めるように存在し、硬化型インク組成物中の重合性化合物を重合させることにより、粒子を結着させることができる。また、硬化型インク組成物は、隣接する層の結合にも寄与する。具体的には、既に形成された層（三次元造形物）の一部と結着前の粒子との間隙を埋めるように存在し、硬化型インク組成物中の重合性化合物を重合させることにより、層間を結着させることができる。
【００６５】
結着方法としては、特に限定されないが、例えば、硬化型インク組成物が付着した粒子に対し、光照射及び加熱の少なくともいずれかを行う方法又は両方を行う方法が挙げられる。例えば、硬化型インク組成物が付着した粒子に対し光を照射することにより、又は、硬化型インク組成物が付着した粒子を加熱することによって、硬化型インク組成物に含まれる重合性化合物の重合反応が開始し、粒子が結着する。なお、光源（放射線源）としては、水銀ランプやガス・固体レーザー、紫外線発光ダイオード（ＵＶ−ＬＥＤ）、及び紫外線レーザーダイオード（ＵＶ−ＬＤ）が挙げられる。
【００６６】
（積層）
結着工程後、得られた三次元造形物上に、層形成工程、インク吐出工程、及び結着工程を繰り返すことにより、任意の形状の三次元造形物３を形成することができる（１ｇ）。これにより、前記各層１のうち、紫外線硬化型インク組成物２が付与された部位の粒子が結合した状態となり、このような状態の層１が複数積層された積層体としての三次元造形物１００が得られる（１ｈ）。
【００６７】
〔除去工程〕
本実施形態の三次元造形物の製造方法は、硬化型インク組成物により結着されていない粒子を除去する除去工程を有していてもよい（１ｈ）。粒子の除去方法としては、特に限定されないが、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。
【００６８】
〔三次元造形物〕
本実施形態の三次元造形物は、上記三次元造形物の製造方法により得られるものである。三次元造形物の製造方法により得られた本実施形態の三次元造形物は、引張強度が高く寸法精度が高いものとなる。
【実施例】
【００６９】
以下、本発明を実施例及び比較例を用いてより具体的に説明する。本発明は、以下の実施例によって何ら限定されるものではない。
【００７０】
［硬化型インク組成物用の材料］
下記の実施例及び比較例において使用した硬化型インク組成物用の主な材料は、以下の通りである。
〔重合性化合物〕
フェノキシエチルアクリレート
アクリル酸２−（２−ビニロキシエトキシ）エチル
２−エチルヘキシルオキセタン
３，４−エポキシシクロヘキサンカルボン酸メチルエステル
〔重合開始剤〕
Ｉｒｇａｃｕｒｅ  ８１９（ＢＡＳＦ社製商品名、アシルホスフィンオキサイド系光ラジカル重合開始剤）
Ｉｒｇａｃｕｒｅ  ２５０（ＢＡＳＦ社製商品名、光カチオン重合開始剤）
ＣＸＣ−１６１６（ＫＩＮＧ  ＩＮＤＵＳＴＲＹ社製商品名、熱カチオン重合開始剤）
〔増感剤〕
Ｓｐｅｅｄｃｕｒｅ  ＤＥＴＸ（Ｌａｍｂｓｏｎ社製商品名、チオキサントン系化合物）
Ｈｏｓｔａｌｕｘ  ＫＣＢ（Ｃｌａｒｉａｎｔ  ＧｍｂＨ社製商品名）
〔重合禁止剤〕
ＭＥＨＱ（ｐ− メトキシフェノール、東京化成工業社製）
〔界面活性剤〕
ＢＹＫ−３５００（ビックケミー・ジャパン社製商品名）
〔分散剤〕
ＤＩＳＰＥＲＢＹＫ−１８０（ビックケミー・ジャパン社製商品名）
【００７１】
［硬化型インク組成物の調製］
各材料を下記の表１に示す組成で混合し、十分に撹拌し、各硬化型インク組成物を得た。なお、下記の表１中、数値の単位は質量％であり、合計は１００．０質量％である。
【００７２】
［三次元造形用組成物用の材料］
下記の実施例及び比較例において使用した三次元造形用組成物用の主な材料は、以下の通りである。
〔粒子〕
多孔質シリカ（東ソー・シリカ社製、製品名ニップシールＥ７５）
真球状シリカ（デンカ社製、製品名ＦＢ−５Ｄ）
〔水溶性樹脂〕
ポリアクリル酸アンモニウム（東亞合成社製、製品名ＡＳ−１１００）
〔溶媒〕
水
【００７３】
［三次元造形用組成物の調製］
各材料を下記の表１に示す組成で混合し、十分に撹拌し、各三次元造形用組成物を得た。なお、下記の表１中、数値の単位は質量％であり、合計は１００．０質量％である。
【００７４】
【表１】
2017132171.tif 000002
【００７５】
〔寸法精度〕
上記のようにして得られた硬化型インク組成物及び三次元造形用組成物を用いて、厚さ：４ｍｍ×幅：１０ｍｍ×長さ：８０ｍｍの直方体形状である三次元造形物を、以下のようにして製造した。まず、造形ステージ上にスキージ方式で三次元造形用組成物を塗布した後、塗布された三次元造形用組成物中に含まれる溶媒を揮発除去し、５０μｍの膜厚で製膜した（層形成工程）。なお、膜厚はステージ台とスキージの高さで制御することができる。その後、三次元造形用組成物中に含まれる溶媒を除去するための乾燥工程を行い、次いで、上記のようにして得られた硬化型インク組成物を、積層装置（セイコーエプソンにて内製）に充填し、結着させたい部分にピエゾ式インクジェット方式により吐出して、各組成の三次元造形用組成物に付着させた（インク吐出工程）。
【００７６】
硬化型インク組成物の打ち込み条件を表１に示す。ここで、空隙体積（ε）は、三次元造形物の層形成工程における、溶媒の揮発量（＝重量変化）と製膜体積から計算により求めた。なお、１層目のみ表１の条件ε／ｗで層形成を行い、後の層はε／ｗ＝１となるような条件で行った。なお、εとＷの値は造形物体積に対する体積％であり、実際の体積値は表のε又はＷの値に１層当たりの造形物の体積である４０ｍｍ3（＝５０μｍ×１０ｍｍ×８０ｍｍ）をかけた値となる。
【００７７】
その後、硬化型インク組成物が付着した三次元造形用組成物に対して、ＵＶランプを照射して硬化させ、ステージを５０μｍ下降した（結着工程）。層形成工程から結着工程までを繰り返し、すべての積層が終わったら、三次元造形物を装置から取り出し、オーブンでポストキュア（熱処理）した。
【００７８】
前記各実施例および各比較例の三次元造形物について、厚さ、幅、長さを測定し、設計値からのずれ量を求め、以下の基準に従い評価した。
【００７９】
Ａ：厚さ、幅、長さのうち、設計値からのずれ量が最も大きいものについての設計値からのずれ量が１．０％未満である。
Ｂ：厚さ、幅、長さのうち、設計値からのずれ量が最も大きいものについての設計値からのずれ量が１．０％以上２．０％未満である。
Ｃ：厚さ、幅、長さのうち、設計値からのずれ量が最も大きいものについての設計値からのずれ量が２．０％以上４．０％未満である。
Ｄ：厚さ、幅、長さのうち、設計値からのずれ量が最も大きいものについての設計値からのずれ量が４．０％以上７．０％未満である。
Ｅ：厚さ、幅、長さのうち、設計値からのずれ量が最も大きいものについての設計値からのずれ量が７．０％以上である。
【００８０】
〔引張強度〕
上記と同様の方法により、ＪＩＳ  Ｋ  ７１６１に則った、４ｍｍ厚のダンベル型構造を有する三次元造形物を形成した。その後、得られた三次元造形物を８０℃で１時間アニール処理をした。このようにして得られた三次元造形物の引張強度を、ＪＩＳ  Ｋ  ７１６１：１９９４（ＩＳＯ  ５２７：１９９３）に準拠して、引張降伏応力：５０ｍｍ／分という条件で測定した。評価基準を以下に示す。
（引張強度の評価基準）
Ａ：引張強度が１２ＭＰａ以上。
Ｂ：引張強度が８ＭＰａ以上１２ＭＰａ未満。
Ｃ：引張強度が６ＭＰａ以上８ＭＰａ未満。
Ｄ：引張強度が６ＭＰａ未満。
【００８１】
〔硬化度〕
硬化度は、上記の寸法精度の評価を行った三次元造形物表面のブリスターの発生の程度により評価した。Ａは、ブリスターの発生が認められないことを示し、Ｂ〜Ｅまでは、段階的にブリスターの発生が多く認められることを示し、Ｅでは、三次元造形物の全面において、ブリスターの発生が認められることを示す。
【符号の説明】
【００８２】
１…三次元造形用組成物、１…層、２…硬化型インク組成物、３…三次元造形物、１００…三次元造形物、９…支持体（ステージ）
【図１】
2017132171.tif 000003
【図２】
2017132171.tif 000004
【図３】
2017132171.tif 000005
【図４】
2017132171.tif 000006
【図５】
2017132171.tif 000007